(57)【要約】【課題】回転電機の起動、停止時の機械的ストレスによる絶縁層の破壊が抑制され、素線導体における電流密度の増加により回転電機の小型化、低コスト化、および大容量化が可能な固定子コイルを提供すること。【解決手段】銅線の周囲に絶縁被覆が施されてなる素線２ａを複数束ねてなる素線導体２と、前記素線導体２の周囲に形成され、シロキサン結合を主鎖に持つ高分子とマイカとを有する第１の絶縁層３と、前記第１の絶縁層３の周囲に形成され、ガラス転移点が１００℃以上の高分子とマイカとを有する第２の絶縁体層４と、前記第２の絶縁体層４の周囲に形成され、表面抵抗率が１Ω以上１ＭΩ以下の半導電層５とを有する固定子コイル１。【選択図】図１
2010074908.tif 000002
【特許請求の範囲】
【請求項１】
銅線の周囲に絶縁被覆が施されてなる素線を複数束ねてなる素線導体と、
前記素線導体の周囲に形成され、シロキサン結合を主鎖に持つ高分子とマイカとを有する第１の絶縁層と、
前記第１の絶縁層の周囲に形成され、ガラス転移点が１００℃以上の高分子とマイカとを有する第２の絶縁体層と、
前記第２の絶縁体層の周囲に形成され、表面抵抗率が１Ω以上１ＭΩ以下の半導電層と
を有することを特徴とする固定子コイル。
【請求項２】
請求項１記載の固定子コイルにおいて、
前記第１の絶縁層におけるシロキサン結合を主鎖に持つ高分子は、ガラス転移点が３０℃以下であることを特徴とする固定子コイル。
【請求項３】
請求項１または２記載の固定子コイルにおいて、
前記第１の絶縁体層におけるマイカは、配向されていることを特徴とする固定子コイル。
【請求項４】
請求項１乃至３記載のいずれか１項記載の固定子コイルにおいて、
前記第２の絶縁体層におけるガラス転移点が１００℃以上の高分子は、エポキシ樹脂、ポリエステル樹脂、ポリイミド樹脂、シリコーン樹脂、およびこれらの変性物の中から選ばれる少なくとも１種であることを特徴とする固定子コイル。
【請求項５】
請求項１乃至４記載のいずれか１項記載の固定子コイルにおいて、
前記第２の絶縁体層は、マイカより熱伝導性に優れる高熱伝導性充填剤を含有することを特徴とする固定子コイル。
【請求項６】
請求項１乃至５記載のいずれか１項記載の固定子コイルにおいて、
前記第１の絶縁層は、半硬化状態のシロキサン結合を主鎖に持つ高分子とマイカとを有する被覆材料を前記素線導体の周囲に配置して加熱加圧硬化することにより形成されたものであることを特徴とする固定子コイル。
【請求項７】
請求項１乃至６記載のいずれか１項記載の固定子コイルにおいて、
全含浸法により作製されたことを特徴とする固定子コイル。
【請求項８】
回転子鉄心と前記回転子鉄心に設けられる回転子コイルとを有する回転子と、固定子鉄心と前記固定子鉄心に設けられる固定子コイルとを有する固定子とを有する回転電機であって、
前記固定子コイルは請求項１乃至７のいずれか１項記載の固定子コイルであることを特徴とする回転電機。
【請求項９】
請求項８記載の回転電機において、
前記固定子鉄心の長さをＬ、前記回転電機の起動時と停止時との温度差をΔＴ、前記固定子コイルにおける素線導体の線膨張係数をαｍ、前記固定子コイルにおける第２の絶縁層の線膨張係数をαｉ、前記固定子コイルにおける第２の絶縁層の引張強度の応力歪み曲線が線形領域から外れるときの歪みの大きさをｄとしたとき、
（Ｌ／２）・（αｍ−αｉ）ΔＴ  ＞  ｄ
を満たすことを特徴とする回転電機。
【発明の詳細な説明】
【技術分野】
【０００１】
本発明は、固定子コイルおよび回転電機に関する。
【背景技術】
【０００２】
発電機や電動機等の回転電機における固定子コイルは、例えば絶縁被覆が施された素線を複数本束ねた素線導体の周囲にマイカテープを巻回して巻線体とし、これを固定子鉄心のスロットに収容して結線し、さらに固定子鉄心ごとエポキシ樹脂等を含浸、加熱硬化させて素線導体の周囲に絶縁層を形成することで製造されている。
【０００３】
このような固定子コイルについては、回転電機の小型化、低コスト化、および大容量化の観点から、素線導体に流れる電流を増加させることが検討されている。素線導体に流れる電流を増加させる方法としては、例えば素線導体を太くすることが考えられるが、素線導体を太くした場合、回転電機が大型化、高コスト化するおそれがある。このため、素線導体の断面積を従来と同様なものとしつつ電流を増加させること、すなわち素線導体における電流密度を増加させることが検討されている。
【０００４】
しかし、素線導体における電流密度を増加させた場合、素線導体が発熱しやすくなり、その周囲に設けられる絶縁層が熱的に損傷するおそれがある。このため、例えば固定子コイルの絶縁層を高熱伝導化して冷却性能を向上させることにより、また該絶縁層を高耐熱化して耐熱性クラスを向上させることにより、素線導体における電流密度を増加させつつ、絶縁層の熱的な損傷を抑制し、結果として回転電機を小型化、低コスト化、および大容量化することが検討されている。
【０００５】
固定子コイルの絶縁層を高熱伝導化して冷却性能を向上させる方法としては、例えばマイカよりも熱伝導性に優れる高熱伝導性充填剤を含有させたマイカテープを用いて絶縁層を形成する方法、あるいは素線導体にマイカテープを巻回した後にマイカよりも熱伝導性に優れる高熱伝導性充填剤を含有する樹脂を含浸させる方法が知られている（例えば、特許文献１参照）。また、固定子コイルの絶縁層を高耐熱化する方法としては、マイカテープに含浸させる樹脂としてガラス転移温度の高い高耐熱性の樹脂を用いることが知られている（例えば、非特許文献１参照）。
【特許文献１】特開２００２−９３２５７号公報
【特許文献２】A. Block 、CIGRE2002 SC11-11-102
【発明の開示】
【発明が解決しようとする課題】
【０００６】
図１１は、従来の固定子コイルを示す断面図である。従来の固定子コイル５０は、例えば銅線の周囲に絶縁被覆が施されてなる素線５２ａが複数束ねられた素線導体５２と、この素線導体５２の周囲を覆うように設けられるマイカテープにエポキシ樹脂等が含浸され、硬化された絶縁層５３と、この絶縁層５３の周囲を覆うように設けられる半導電層５４とを有している。また、縦方向に配列される素線５２ａからなる２つの素線列どうしの間には、例えばセパレータ５６が設けられている。
【０００７】
しかし、このような固定子コイル５０については、長手方向における素線導体５２の線膨張係数と絶縁層５３の線膨張係数とが異なることから、回転電機の起動、停止時の素線導体５２の温度昇降に伴い、絶縁層５３には繰り返し機械的ストレスが負荷される。このような機械的ストレスは、素線導体５２の温度差が大きいほど高くなり、絶縁層５３を機械的に破壊させるおそれが高くなる。
【０００８】
特に、上記したように絶縁層５３にマイカよりも熱伝導性に優れる高熱伝導性充填剤を多量に含有させた場合、高熱伝導化により冷却性能は向上するものの、多量に含有される高熱伝導性充填剤のために絶縁層５３が脆くなり、機械的に破壊するおそれが高くなる。また、絶縁層５３にガラス転移温度の高い樹脂を用いた場合についても、耐熱性は向上するものの、一般にガラス転移温度の高い耐熱性に優れる樹脂が硬くて脆いことから、機械的に破壊するおそれが高くなる。
【０００９】
上記したように固定子コイルについては、絶縁層が機械的に破壊しやすくなっており、特に回転電機を小型化、低コスト化、および大容量化するために、絶縁層に熱伝導性に優れる高熱伝導性充填剤を多量に含有させて高熱伝導化した場合や、絶縁層５３にガラス転移温度の高い樹脂を用いて耐熱化した場合に、絶縁層が脆くなり、機械的に破壊しやすくなる。
【００１０】
本発明は、上記した課題を解決するためになされたものであって、回転電機の起動、停止時の機械的ストレスによる絶縁層の破壊が抑制され、結果として素線導体における電流密度の増加が可能となり、回転電機の小型化、低コスト化、および大容量化が可能な固定子コイルを提供すること目的としている。また、本発明は、このような固定子コイルを具備する小型化、低コスト化、および大容量化が可能な回転電機を提供することを目的としている。
【課題を解決するための手段】
【００１１】
本発明の固定子コイルは、銅線の周囲に絶縁被覆が施されてなる素線を複数束ねてなる素線導体と、前記素線導体の周囲に形成され、シロキサン結合を主鎖に持つ高分子とマイカとを有する第１の絶縁層と、前記第１の絶縁層の周囲に形成され、ガラス転移点が１００℃以上の高分子とマイカとを有する第２の絶縁体層と、前記第２の絶縁体層の周囲に形成され、表面抵抗率が１Ω以上１ＭΩ以下の半導電層とを有することを特徴としている。
【００１２】
前記第１の絶縁層におけるシロキサン結合を主鎖に持つ高分子は、ガラス転移点が３０℃以下であることが好ましい。また、前記第１の絶縁体層におけるマイカは、配向されていることが好ましい。さらに、前記第１の絶縁層は、半硬化状態のシロキサン結合を主鎖に持つ高分子とマイカとを有する被覆材料を前記素線導体の周囲に配置して加熱加圧硬化することにより形成されたものであることが好ましい。
【００１３】
一方、前記第２の絶縁体層におけるガラス転移点が１００℃以上の高分子は、エポキシ樹脂、ポリエステル樹脂、ポリイミド樹脂、シリコーン樹脂、およびこれらの変性物の中から選ばれる少なくとも１種であることが好ましい。また、前記第２の絶縁体層は、マイカより熱伝導性に優れる高熱伝導性充填剤を含有することが好ましい。
【００１４】
本発明の固定子コイルは、全含浸法により作製されたものであることが好ましい。
【００１５】
本発明の回転電機は、回転子鉄心と前記回転子鉄心に設けられる回転子コイルとを有する回転子と、固定子鉄心と前記固定子鉄心に設けられる固定子コイルとを有する固定子とを有する回転電機であって、前記固定子コイルが上記した本発明の固定子コイルであることを特徴としている。
【００１６】
本発明の回転電機は、前記固定子鉄心の長さをＬ、前記回転電機の起動時と停止時との温度差をΔＴ、前記固定子コイルにおける素線導体の線膨張係数をαｍ、前記固定子コイルにおける第２の絶縁層の線膨張係数をαｉ、前記固定子コイルにおける第２の絶縁層の引張強度の応力歪み曲線が線形領域から外れるときの歪みの大きさをｄとしたとき、
（Ｌ／２）・（αｍ−αｉ）ΔＴ  ＞  ｄ
を満たすことが好ましい。
【発明の効果】
【００１７】
本発明の固定子コイルでは、素線導体と、ガラス転移点が１００℃以上の高分子とマイカとを有する第２の絶縁体層との間に、シロキサン結合を主鎖に持つ高分子とマイカとを有する第１の絶縁層を配置することで、素線導体と第２の絶縁体層との線膨張係数の違いによりこれらの間に発生する機械的ストレスを第１の絶縁層によって緩和し、第２の絶縁体層の破壊を抑制することができる。結果として、素線導体における電流密度を増加させることができ、回転電機の小型化、低コスト化、および大容量化が可能となる。
【００１８】
また、本発明の回転電機では、上記した絶縁層の破壊が抑制された固定子コイルを用いることで、固定子コイルの素線導体における電流密度を増加させることができ、結果として小型化、低コスト化、および大容量化が可能となる。
【発明を実施するための最良の形態】
【００１９】
以下、本発明について説明する。
図１は、本発明の固定子コイルの一例を示す断面図である。固定子コイル１は、例えば銅線の周囲に絶縁被覆が施されてなる素線２ａが複数束ねられた素線導体２と、この素線導体２の周囲を覆うように設けられるシロキサン結合を主鎖に持つ高分子とマイカとを有する第１の絶縁層３と、この第１の絶縁層３の周囲を覆うように設けられるガラス転移点が１００℃以上の高分子とマイカとを有する第２の絶縁体層４と、この第２の絶縁層４の周囲を覆うように設けられる表面抵抗率が１Ω以上１ＭΩ以下の半導電層５とを有している。このような固定子コイル１における素線導体２については、例えば縦方向に配列される素線２ａからなる２つの素線列どうしの間にセパレータ６が設けられている。
【００２０】
本発明では、素線導体２と、従来の絶縁層に相当するガラス転移点が１００℃以上の高分子とマイカとを有する第２の絶縁層４との間に、シロキサン結合を主鎖に持つ高分子とマイカとを有する第１の絶縁層３を設けることで、回転電機の起動、停止時の温度差により発生する機械的ストレスによりガラス転移点が１００℃以上の高分子とマイカとを有する第２の絶縁層４の破壊を抑制することができる。
【００２１】
すなわち、素線導体２と、ガラス転移点が１００℃以上の高分子とマイカとを有する第２の絶縁層４とは線膨張係数が異なるために、このようなものを直接的に接触させた場合、回転電機の起動、停止時の温度差による機械的ストレスにより、第２の絶縁層４が破壊しやすくなる。
【００２２】
シロキサン結合を主鎖に持つ高分子はゴム弾性を有することから、このようなものとマイカとを有する第１の絶縁層３を、素線導体２と、ガラス転移点が１００℃以上の高分子とマイカとを有する第２の絶縁層４との間に配置することで、これらの間に発生する機械的ストレスを緩和し、第２の絶縁層４が破壊することを抑制することができる。
【００２３】
また、シロキサン結合を主鎖に持つ高分子は耐熱性に優れることから、このようなものとマイカとを有する第１の絶縁層３を素線導体２の近くに配置しても、素線導体２の温度上昇による劣化は抑制される。
【００２４】
このように、素線導体２と、ガラス転移点が１００℃以上の高分子とマイカとを有する第２の絶縁層４との間に、シロキサン結合を主鎖に持つ高分子とマイカとを有する第１の絶縁層３を設けることで、第１の絶縁層３自体の劣化を抑制しつつ、第２の絶縁層４の破壊を抑制することができる。結果として、素線導体２における電流密度を増加させることができ、結果として回転電機の小型化、低コスト化、および大容量化が可能となる。
【００２５】
第１の絶縁層３におけるシロキサン結合を主鎖に持つ高分子は、主鎖（長鎖）にシロキサン結合（Ｓｉ−Ｏ結合）を有するものであれば必ずしも限定されるものではないが、ガラス転移点が３０℃以下であるものが好適に用いられる。一般にガラス転移点の前後では物性が大きく変化するが、回転電機の運転中、例えば停止状態から起動状態にかけての温度上昇時、あるいは起動状態から停止状態にかけての温度低下時に物性が変化することは、第２の絶縁層４の破壊を抑制する観点から好ましくない。
【００２６】
回転電機の温度範囲は、通常、停止時の温度、すなわち室温である３０℃以上であるため、シロキサン結合を主鎖に持つ高分子のガラス転移点が３０℃以下であれば、回転電機の運転中における大幅な物性変化を抑制することができ、第２の絶縁層４の破壊を有効に抑制することができる。
【００２７】
シロキサン結合を主鎖に持つ高分子としては、例えばポリジメチルシロキサン、ポリメチルビニルシロキサン、ポリメチルフェニルビニルシロキサン、ポリメチルフルオロアルキルシロキサン等が好適なものとして挙げられ、適切なゴム弾性等を得る観点から分子量が１８００以上のものがより好適なものとして挙げられる。シロキサン結合を主鎖に持つ高分子としては、第２の絶縁層４におけるガラス転移点が１００℃以上の高分子との親和性や接着性の観点から変性されたものであってもよく、例えば第２の絶縁層４におけるガラス転移点が１００℃以上の高分子をエポキシ樹脂とする場合には、エポキシ変性されたものとすることが好ましい。
【００２８】
また、ポリジメチルシロキサン等のシロキサン結合を主鎖に持つ高分子の多くはガラス転移点が０℃以下であるため、このようなポリジメチルシロキサン等のシロキサン結合を主鎖に持つ高分子を用いることで、上記したような回転電機の運転中における大幅な物性変化を抑制することができ、第２の絶縁層４の破壊を有効に抑制することができる。
【００２９】
第１の絶縁層３におけるマイカとしては、天然の軟質・硬質マイカ、または合成マイカが挙げられ、これらははがしマイカでも集成マイカでもよい。集成マイカは、合成マイカや天然マイカを集成したもので、天然マイカについては硬質あるいは軟質マイカを叩解し、微細なりん片（例えば厚さ約０．１〜１０μｍ、大きさ０．００５〜５ｍｍ２ ）を集成したものである。これらのマイカは、１種のみを用いても良いし、複数種を混合して用いてもよい。
【００３０】
第１の絶縁層３におけるマイカは、例えばシロキサン結合を主鎖に持つ高分子中に無配向の状態で含有されてもよいが、配向された状態で含有されていることが好ましい。マイカはアスペクト比が大きい鱗片状の粘土鉱物であることから、配向させることにより第１の絶縁層３における占積率を高くすることができ、結果として電気的な破壊強度を向上させることができる。
【００３１】
マイカが無配向の状態で含有された第１の絶縁層３は、例えばシロキサン結合を主鎖に持つ高分子とマイカとを混合して得られる塗料状あるいはペースト状の混合物を半硬化状態あるいは完全硬化状態としたものを切断してシート状あるいはテープ状の被覆材料とし、この被覆材料を素線導体２の周囲に巻回し、必要に応じて加熱硬化等をさせることにより形成することができる。
【００３２】
また、マイカが配向された状態で含有された第１の絶縁層３は、例えばマイカが配向されたマイカ紙にシロキサン結合を主鎖に持つ高分子を含浸し、必要に応じて半硬化あるいは完全硬化させたものを切断してシート状あるいはテープ状の被覆材料とし、この被覆材料を素線導体２の周囲に巻回し、必要に応じて加熱硬化等をさせることにより形成することができる。なお、マイカが配向されたマイカ紙は、例えばマイカ鱗片を水中に分散させ、紙漉と類似の要領で抄紙することにより容易に得ることができる。
【００３３】
図２に、マイカが配向された被覆材料の断面図を示す。被覆材料３１は、例えばマイカ３２が配向されたマイカ紙３３にシロキサン結合を主鎖に持つ高分子３４が含浸されたものである。被覆材料３１は、素線導体２の周囲に巻回し、その後に加熱硬化等をさせることから、適度な強度や接着性を有することが好ましく、含浸されたシロキサン結合を主鎖に持つ高分子３４は半硬化状態とされていることが好ましい。
【００３４】
このような観点から、例えば図３に示すように、マイカ紙３３にシロキサン結合を主鎖に持つ高分子３４を含浸させ、このシロキサン結合を主鎖に持つ高分子３４を完全硬化状態とすると共に、その少なくとも一方の表面に同様なシロキサン結合を主鎖に持つ高分子３５を塗布し、このシロキサン結合を主鎖に持つ高分子３５を半硬化状態として被覆材料３１としてもよい。また、同様な観点から、例えば図４に示すようにマイカ紙３３にシロキサン結合を主鎖に持つ高分子３４を含浸させ、このシロキサン結合を主鎖に持つ高分子３４を半硬化状態としたものをガラスクロスや不織布等からなる繊維基材３７の上に積層して被覆材料３１としてもよい。
【００３５】
なお、図３、４に示すことからも明らかなように、第１の絶縁層３は、必ずしもシロキサン結合を主鎖に持つ高分子とマイカとを有する層のみからなるものに限られず、例えば図３に示すようなシロキサン結合を主鎖に持つ高分子３５のみから形成される層や、また例えば図４に示すようなガラスクロスや不織布等からなる繊維基材３７からなる層を含んでいても構わない。
【００３６】
第１の絶縁層３におけるマイカの含有量、特にシロキサン結合を主鎖に持つ高分子とマイカとから構成される層におけるマイカの含有量は、シロキサン結合を主鎖に持つ高分子とマイカとの合計量中、好ましくは５０質量％以上９０質量％以下であり、より好ましくは６０質量％以上８０質量％以下である。マイカの含有量が５０質量％未満であると、第１の絶縁層３の絶縁特性が十分でなくなるおそれがあり、また９０質量％を超えると、相対的にシロキサン結合を主鎖に持つ高分子の含有量が低下し、脆くなるおそれがある。
【００３７】
第１の絶縁層３の厚みは、例えば０．１ｍｍ以上２ｍｍ以下であることが好ましい。第１の絶縁層３の厚みが０．１ｍｍ未満の場合、素線導体２と第２の絶縁層４との間に発生する機械的ストレスを十分に緩和することができず、また機械的ストレスを緩和する観点からは２ｍｍ程度もあれば十分であり、これを超えて厚くしても機械的ストレスを緩和する効果は変わらず、かえって第１の絶縁層３の製造性が低下するため好ましくない。
【００３８】
第２の絶縁体層４は、従来の絶縁層と略同様なものであり、ガラス転移点が１００℃以上の高分子とマイカとを有するものである。一般に、回転電機については固定子コイル１の素線導体２が９０℃以上となるように設計されている。このため、第２の絶縁体層４における高分子のガラス転移点が１００℃未満であると、回転電機の運転中に第２の絶縁体層４における高分子の温度がガラス転移点を超え、ゴム状となることにより強度が低下する。
【００３９】
第２の絶縁体層４における高分子として、ガラス転移点が１００℃以上のものを用いることで、回転電機の運転中における大幅な物性変化を抑制し、信頼性に優れるものとすることができる。このようなガラス転移点が１００℃以上の高分子としては、例えばエポキシ樹脂、ポリエステル樹脂、ポリイミド樹脂、シリコーン樹脂、およびこれらの変性物の中から選ばれる少なくとも１種が好適なものとして挙げられる。
【００４０】
第２の絶縁層４におけるマイカは、第１の絶縁層３におけるマイカと同様なものを用いることができ、天然の軟質・硬質マイカ、または合成マイカを用いることができ、これらははがしマイカでも集成マイカでもよく、また１種のみを用いても良いし、２種以上を混合して用いてもよい。
【００４１】
また、第２の絶縁層４におけるマイカは、第１の絶縁層３におけるマイカと同様、例えばガラス転移点が１００℃以上の高分子中に無配向の状態で含有されてもよいし、配向された状態で含有されていてもよい。ガラス転移点が１００℃以上の高分子中にマイカが配向された状態で含有されていれば、第２の絶縁層４における占積率を高くすることができ、結果として電気的な破壊強度を向上させることができるため好ましい。
【００４２】
マイカが無配向の状態で含有された第２の絶縁層４は、例えばガラス転移点が１００℃以上となる高分子とマイカとを混合して得られる塗料状あるいはペースト状の混合物を半硬化状態あるいは完全硬化状態としたものを切断してシート状あるいはテープ状の被覆材料とし、この被覆材料を第１の絶縁層３の周囲に巻回し、必要に応じて加熱硬化等をさせることにより形成することができる。
【００４３】
また、マイカが配向された状態で含有された第２の絶縁層４は、例えばマイカが配向されたマイカ紙にガラス転移点が１００℃以上となる高分子を含浸し、必要に応じて半硬化状態あるいは完全硬化状態としたものを切断してシート状あるいはテープ状の被覆材料とし、この被覆材料を素線導体２の周囲に巻回し、必要に応じて加熱硬化等をさせることで形成することができる。また、第１の絶縁層３の周囲に未含浸のマイカテープを巻回し、さらに半導電層５となる半導電テープを巻回した後、ガラス転移点が１００℃以上となる高分子を含浸し、加熱硬化等をさせることにより形成することもできる。
【００４４】
このような第２の絶縁体層４には、高熱伝導化する観点から、マイカより熱伝導性に優れる高熱伝導性充填剤を含有させることが好ましい。第２の絶縁体層４にマイカより熱伝導性に優れる高熱伝導性充填剤を含有させることで、第２の絶縁体層４を高熱伝導化し、熱的に損傷しにくいものとすることができ、結果として素線導体２における電流密度を増加させ、回転電機の更なる小型化、低コスト化、および大容量化が可能となる。なお、第２の絶縁体層４に高熱伝導性充填剤を含有させる場合、第２の絶縁体層４が脆くなるために機械的ストレスにより破壊しやすくなるが、第１の絶縁層３を設けることで、このような第２の絶縁体層４における破壊を有効に抑制することができる。
【００４５】
第２の絶縁体層４に含有させる高熱伝導性充填剤としては、マイカの熱伝導率約０．６Ｗ／ｍ・Ｋよりも大きなものであればよく、例えば窒化ホウ素（熱伝導率約８４Ｗ／ｍ・Ｋ）、酸化アルミニウム（熱伝導率約３３Ｗ／ｍ・Ｋ）、酸化マグネシウム（熱伝導率約３８Ｗ／ｍ・Ｋ）、酸化ベリリウム（熱伝導率約３７７Ｗ／ｍ・Ｋ）、炭化ケイ素（熱伝導率約４２Ｗ／ｍ・Ｋ）等の粉末が挙げられ、これらは１種のみで用いてもよいし、２種以上を混合して用いてもよい。
【００４６】
高熱伝導性充填剤の粒径は、好ましくは５μｍ以上５０μｍ以下である。高熱伝導性充填剤の粒径がこれより小さいと、例えばマイカと高熱伝導性充填剤とからマイカ紙を抄紙する際に高熱伝導性充填剤が抄き網から抜け落ちて抄紙の歩留まりが低下するおそれがあり、またこれよりも粒径が大きいと、例えば第２の絶縁体層４の絶縁特性が低下するおそれがある。
【００４７】
高熱伝導性充填剤は、第２の絶縁層４に単に分散された状態で含有されていてもよいし、第２の絶縁層４における配向されたマイカ中、すなわちマイカ紙に混抄された状態で含有されていてもよい。第２の絶縁層４に高熱伝導性充填剤を単に分散させる場合、例えばシート状あるいはテープ状の被覆材料を作製する際に用いられるガラス転移点が１００℃以上となる高分子に高熱伝導性充填剤を混合することにより行うことができる。また、高熱伝導性充填剤をマイカ紙に混抄させる場合、水中にマイカ鱗片を分散させると共に高熱伝導性充填剤を分散させて抄紙することにより行うことができる。
【００４８】
第２の絶縁体層４にマイカより熱伝導性に優れる高熱伝導性充填剤を含有させる場合、マイカ１００質量部に対して、高熱伝導性充填剤を５０質量部以下とすることが好ましい。高熱伝導性充填剤の含有量が、これよりも多くなると、第１の絶縁層３の絶縁特性が低下するおそれがある。
【００４９】
第２の絶縁体層４におけるマイカと高熱伝導性充填剤との合計した含有量は、５０質量％以上９０質量％以下とすることが好ましい。これら合計した含有量が５０質量％未満であると、第２の絶縁体層４の絶縁特性が十分でなくなるおそれがあり、また９０質量％を超えると、ガラス転移点が１００℃以上の高分子の含有量が低下し、脆くなるおそれがある。
【００５０】
半導電層５は、回転電機における固定子鉄心と同電位にするために設けられるものであって、表面抵抗率が１Ω以上１ＭΩ以下であるものである。半導電層５の表面抵抗率が１Ω未満では固定子コイル１の表面に渦電流が発生するおそれがあり、１ＭΩを超えると固定子鉄心との電位を安定的に同電位とできないおそれがある。このような半導電層５を設けることによって、特に高電圧の回転電機に用いた場合に、固定子コイル１の表面に発生する渦電流等を抑制し、回転電機の特性を向上させることができる。なお、表面抵抗率は２端子法あるいは４端子法によって測定することができる。
【００５１】
半導電層５は、表面抵抗率が１Ω以上１ＭΩ以下であれば必ずしも制限されるものではなく、例えばガラス、ポリエステル、ポリアミド等の絶縁性、耐熱性に優れた一般的な絶縁材料からなる織布または不織布からなるテープ状の繊維基材に、ポリエステル樹脂やエポキシ樹脂等にカーボンやグラファイト等の導電性あるいは半導電性材料の粉末あるいは繊維を混合して得られる塗料等を含浸させたもの、またはカーボン繊維を混抄したテープ状の繊維基材等の半導電テープからなるものとすることができる。
【００５２】
本発明の固定子コイル１は、上記した第１の絶縁層、第２の絶縁体層、および半導電層５を少なくとも有するものであるが、必要に応じて、かつ本発明の趣旨に反しない限度で他の構成を付加することができる。例えば、本発明の固定子コイル１には、半導電層５と一部が重なるようにして沿面放電を抑制するための電界緩和テープ等が設けられていてもよい。
【００５３】
次に、本発明の固定子コイル１の製造方法について説明する。本発明の固定子コイル１は、素線導体２の周囲に、シロキサン結合を主鎖に持つ高分子とマイカとを有する第１の絶縁層３を形成する以外は公知の固定子コイルの製造方法を採用して製造することができる。
【００５４】
すなわち、例えば銅線の周囲に絶縁被覆が施されてなる素線２ａを複数束ねると共に、セパレータ６を配置して素線導体２とし、この素線導体２の周囲に第１の絶縁層３を形成する。第１の絶縁層３は、上記したようなシロキサン結合を主鎖に持つ高分子とマイカとを混合して得られる塗料状あるいはペースト状の混合物を半硬化状態あるいは完全硬化状態とした被覆材料、またはマイカ紙にシロキサン結合を主鎖に持つ高分子を含浸し、必要に応じて半硬化状態あるいは完全硬化状態とした被覆材料を素線導体２の周囲に巻回し、必要に応じて加熱硬化等をさせることにより形成することができる。
る。
【００５５】
加熱硬化は、例えば図５に示すように、シロキサン結合を主鎖に持つ高分子を有する被覆材料３１を素線導体２に巻回した状態で、外側から断面がＬ字状の１対の金型８、９を対角線上に対向するように配置し、金型８、９で加圧しながら例えば１５０〜２３０℃程度で１〜５時間程度の熱処理（加熱加圧硬化）を行うことが好ましい。このような加熱加圧硬化を行うことにより、第１の絶縁層３を素線導体２に密着して形成することができ、より信頼性に優れるものとすることができる。
【００５６】
このようにして第１の絶縁層３が形成された素線導体２には、さらに第２の絶縁体層４、半導電層５を形成する。第２の絶縁体層４、半導電層５の形成は、公知の固定子コイルの製造方法を採用することができ、例えば液圧モールド法、単体含浸法、全含浸法等により行うことができる。
【００５７】
液圧モールド法としては、例えばマイカ紙にエポキシ樹脂等のガラス転移点が１００℃以上となる高分子を含浸し、半硬化状態としたものをテープ状とした被覆材料を第１の絶縁層３が形成された素線導体２に巻回し、さらに導電性あるいは半導電性材料を含有する樹脂を繊維基材に含浸させた半導電テープを巻回し、必要に応じて電界緩和テープ等を巻回する。
【００５８】
その後、この巻回体の周囲に鉄板を密着させて配置し、鉄板を含めた全体に熱収縮性テープを巻回し、先に半硬化状態としたガラス転移点が１００℃以上となる高分子を完全硬化させて、第２の絶縁体層、半導電層５を形成し、固定子コイル１を得る。
【００５９】
図６に、液圧モールド法より得られる固定子コイル１を示す。なお、図６に示す固定子コイル１については、半導電層５と一部が重なるようにして沿面放電を抑制するための電界緩和テープ７を設けている。また、液圧モールド法による場合、巻回体の周囲に離型テープを巻回してから鉄板を密着させて配置することで、固定子コイル１と鉄板との接着を抑制することができる。
【００６０】
また、全含浸法による場合、例えばレーストラック状に巻回された素線導体２の直線部分に略同様にして第１の絶縁層３を形成したものをコイル成形機で亀甲状に成形し、さらに未含浸のマイカテープ、半導電テープを巻回し、必要に応じて電界緩和テープ等を巻回する。
【００６１】
その後、この巻回体を回転電機の固定子鉄心のスロットに挿入し、固定した後、固定子鉄心ごとタンクに入れ、真空引きし、エポキシ樹脂等のガラス転移点が１００℃以上となる高分子を注入し、加圧する。その後、タンクから巻回体を取り出し、乾燥炉にいれ、１００〜２００℃、１〜２０時間の硬化処理を行い、第２の絶縁層４、半導電層５を形成し、固定子コイル１を得る。
【００６２】
図７に、全含浸法より得られる固定子コイル１を示す。なお、図７に示す固定子コイル１についても、半導電層５と一部が重なるようにして沿面放電を抑制するための電界緩和テープ７を設けている。
【００６３】
全含浸法によれば、液圧モールド法よりも製造が容易なことから、より低価格に固定子コイル１、回転電機を製造することができる。一方、全含浸法では、固定子鉄心に素線導体２等からなる巻回体を組み込んだ後に樹脂を含浸し、硬化させて固定子コイル１を製造することから、固定子コイル１は固定子鉄心に強固に固定され、第２の絶縁層４には高い機械的ストレスが負荷されやすい。しかし、本発明のような構成とすることにより、全含浸法により製造した場合であっても、ガラス転移点が１００℃以上の高分子とマイカとを有する第２の絶縁層４に負荷される機械的ストレスを低減し、破壊を有効に抑制することができる。
【００６４】
次に、本発明の回転電機について説明する。
図８は、本発明の回転電機を概略的に示す断面図である。回転電機１０は、固定子１１を含む固定構造部分に回転子１２が軸受機構を介して支持されている。固定子１１は、固定子鉄心１３と上記した本発明の固定子コイル１とから主に構成されている。回転子１１は、回転軸１４ａを有する回転子鉄心１４と回転子コイル１５とから主に構成されており、回転軸１４ａの両端にそれぞれ対称的に設けられたファン１６や、通風ダクトなどを備えて構成される冷却構造を有している。
【００６５】
図９に示すように、固定子コイル１は、アース電位となる固定子鉄心１３のスロット１３ａ内に収容されている。具体的には、固定子鉄心１３のスロット１３ａの底部上に、スペーサ２１を介して設置されている。また、固定子コイル１の側面は、固定子鉄心１３のスロット１３ａの内側面と接触するように配置されている。さらに、固定子鉄心１３のスロット１３ａの開口部には、固定子コイル１の上面に他のスペーサ２２を介して楔２３が打ち込まれており、この楔２３によって固定子鉄心１３のスロット１３ａ内に固定子コイル１が固定されている。
【００６６】
本発明の回転電機１０では、上記した本発明の固定子コイル１を用いることで、固定子コイル１、特に第２の絶縁層４の破壊が有効に抑制され、耐熱クラスがＨ種（最高許容温度１８０℃）に相当するものである。このため、素線導体２における電流密度を増加させることができ、回転電機の更なる小型化、低コスト化、および大容量化が可能となる。
【００６７】
本発明の回転電機１０は、固定子鉄心１３の長さをＬ（図８では、固定子鉄心１３の半分の長さであるＬ／２を図示している）、回転電機１０の起動時と停止時との温度差（起動時の温度から停止時の温度を引いたもの）をΔＴ、固定子コイル１における素線導体２の線膨張係数をαｍ、固定子コイル１における第２の絶縁層４の線膨張係数をαｉ、第２の絶縁層４の引張強度の応力歪み曲線が線形領域から外れるときの歪みの大きさをｄとしたとき、
（Ｌ／２）・（αｍ−αｉ）ΔＴ  ＞  ｄ
を満たすものであることが好ましい。
【００６８】
回転電機１０において、仮に第１の絶縁層３を有しないものとしたとき、起動時と停止時とのヒートサイクルによる第２の絶縁層４（従来の絶縁層に相当）における歪みの大きさｔは、上記した符号の定義に基づいてｔ＝（Ｌ／２）・（αｍ−αｉ）ΔＴで表される。この式からも明らかなように、回転電機１０における固定子鉄心１３の長さＬが短く、また温度差ΔＴが小さいほど、第２の絶縁層４に負荷される機械的ストレスも小さくなり、第２の絶縁層４を保護するために設けられる第１の絶縁層３の効果も小さくなる。
【００６９】
図１０は、ガラス転移点が１００℃以上の高分子とマイカとからなる第２の絶縁層４の室温における引張強度の応力歪み曲線を模式的に示したものである。図１０から明らかなように、第２の絶縁層４に加えられる引張応力がある値を超えると、応力歪み曲線が線形領域から外れ、歪みが急激に増加することにより破壊しやすくなる。なお、このときの歪みの大きさが上記した線形領域から外れるときの歪みの大きさｄに相当する。
【００７０】
従って、この第２の絶縁層４の材料特性である歪みの大きさｄよりも、上記した第２の絶縁層４に発生することとなる歪みの大きさｔが大きいとき、第２の絶縁層４に過度な歪みが発生し、破壊しやすくなる。一方、上記した歪みの大きさｔが上記した歪みの大きさｄの範囲内であれば、第２の絶縁層４は破壊しにくいため、第１の絶縁層３を形成する必要がなく、かえって第１の絶縁層３を形成すると製造工程が増えるために好ましくない。
【００７１】
このため、特に上記歪みの大きさｔが上記歪みの大きさｄよりも大きくなるような回転電機１０について第１の絶縁層３を形成することで、第２の絶縁層４が破壊するおそれがあるものについてのみ効果的に第１の絶縁層３を形成することができる。なお、上記歪みの大きさｄは温度の上昇に伴って大きくなる傾向にあることから、室温における歪みの大きさｄを基準としておくことで、信頼性に優れたものとすることができる。また、上記歪みの大きさｄは、第２の絶縁層４の材料構成により異なるものであり、具体的にはＪＩＳ  Ｋ  ６２５１により測定される応力歪み曲線から求められるものである。
【実施例】
【００７２】
以下、本発明について、実施例を参照してより具体的に説明する。
【００７３】
（実施例１）
液圧モールド法より図６に示すような固定子コイル１を作製した。すなわち、薄いガラスクロスを巻回したガラス巻き素線２ａを列状に配列し、それらの間にセパレータ６となるガラスクロスにエポキシ樹脂を含ませて半硬化状態としたものを配置して素線導体２とした。この素線導体２の周囲に硬化後のガラス転移点が−１２３℃、分子量２００００となるポリジメチルシロキサン７０質量部とマイカ３０質量部と混合して半硬化状態としたシート状の被覆材料を硬化後の厚さが１ｍｍとなるように巻回し、所定の金型を用いて２００℃、２時間の加熱加圧処理を行って第１の絶縁層３を形成した。
【００７４】
次に、第１の絶縁層３が形成された素線導体２の周囲に、未含浸のマイカテープに硬化後のガラス転移点が１１０℃となるエポキシ樹脂を含浸し、半硬化状態とした被覆材料を硬化後の厚さが３ｍｍとなるように巻回し、その外周に表面抵抗率が１ｋΩの半導電テープを巻回した。また、半導電テープに２０ｍｍ程度重なるようにして沿面放電を抑制するための電界緩和テープを巻回した。さらに、その周囲に離型テープを巻回し、所定の大きさの鉄板をあてた後、熱収縮性のテープを巻き、液圧モールド法によってエポキシ樹脂を硬化させ、第１の絶縁層３の周囲に第２の絶縁層４、半導電層５を形成し、固定子コイル１を得た。
【００７５】
このようにして作製された固定子コイル１は、素線導体２と、エポキシ樹脂とマイカとからなる第２の絶縁層４との間にポリジメチルシロキサンとマイカとからなる第１の絶縁層３が設けられているため、エポキシ樹脂とマイカとからなる第２の絶縁層４の破壊が有効に抑制される。結果として、素線導体２に流れる電流を増加させることができ、回転電機１０の小型化、低コスト化、および大容量化が可能となる。
【００７６】
（実施例２）
全含浸法により図７に示すような固定子コイル１を作製した。すなわち、素線２ａとしてのマイカル線をレーストラック状に巻回し、その直線部にガラスクロスにエポキシ樹脂を含浸し、半硬化状態としたものを挟み込んで素線導体２とした。また、この素線導体２の周囲に硬化後のガラス転移点が−１２３℃、分子量２００００となるポリジメチルシロキサン７０質量部とマイカ３０質量部と混合して半硬化状態としたシート状の被覆材料を硬化後の厚さが３ｍｍとなるように巻回し、所定の金型を用いて２００℃、２時間の加熱加圧処理を行って第１の絶縁層３を形成した。その後、この第１の絶縁層３が形成された素線導体２をコイル成形機により亀甲状に成形した。
【００７７】
この第１の絶縁層３が形成された素線導体２の外周に硬化後の厚さが３ｍｍとなるように未含浸のマイカテープを巻回し、さらに表面抵抗率が１ｋΩの半導電テープを巻回した。この巻回体を図８に示すような回転電機１０における固定子鉄心１３のスロット１３ａに挿入し、繊維強化プラスチック（ＦＲＰ）からなるスペーサ２１、２２、楔２３によって固定した。また、コイルエンド部には、コイル同士を固定するためにガラスロービングを巻回した。この状態で、巻回体を固定子鉄心１３ごとタンクにいれ、真空引きした後、硬化後のガラス転移点が１１０℃となる含浸用のエポキシ樹脂を注入し、加圧した。これを取り出し、乾燥炉にいれ、１５０℃、１０時間の硬化処理を行い、第１の絶縁層３の周囲に第２の絶縁層４、半導電層５を形成し、固定子コイル１を得た。
【００７８】
全含浸法によれば、液圧モールド法よりも容易に固定子コイル１、回転電機１０を製造することができるものの、固定子コイル１が固定子鉄心１３に強固に固定され、高い機械的ストレスが負荷されるために第２の絶縁層４が破壊しやすくなるが、例えば上記したようなポリジメチルシロキサンとマイカとを有する第１の絶縁層３設けることで、第２の絶縁層４の破壊を有効に抑制することができる。
【図面の簡単な説明】
【００７９】
【図１】本発明の固定子コイルの一例を示す断面図。
【図２】第１の絶縁層の形成に用いられる被覆材料の一例を示す断面図。
【図３】第１の絶縁層の形成に用いられる被覆材料の他の例を示す断面図。
【図４】第１の絶縁層の形成に用いられる被覆材料のさらに他の例を示す断面図。
【図５】第１の絶縁層の形成方法を示す断面図。
【図６】液圧モールド法により得られる固定子コイルの一例を示す外観図。
【図７】全含浸法により得られる固定子コイルの一例を示す外観図。
【図８】本発明の回転電機の一例を示す断面図。
【図９】本発明の回転電機における固定子コイルの状態を示す断面図。
【図１０】第２の絶縁層の引張強度の応力歪み曲線を模式的に示す図。
【図１１】従来例の固定子コイルの一例を示す断面図。
【符号の説明】
【００８０】
１…固定子コイル、２…素線導体、２ａ…素線、３…第１の絶縁層、４…第２の絶縁体層、５…半導電層、６…セパレータ、１０…回転電機、１１…固定子、１２…回転子、１３…固定子鉄心、１４…回転子鉄心、１４ａ…回転軸、１５…回転子コイル、１６…ファン、２１、２２…スペーサ、２３…楔、３１…被覆材料、３２…マイカ、３３…マイカ紙、３４、３５…シロキサン結合を主鎖に持つ高分子、３７…繊維基材
【図１】
2010074908.tif 000003
【図２】
2010074908.tif 000004
【図３】
2010074908.tif 000005
【図４】
2010074908.tif 000006
【図５】
2010074908.tif 000007
【図６】
2010074908.tif 000008
【図７】
2010074908.tif 000009
【図８】
2010074908.tif 000010
【図９】
2010074908.tif 000011
【図１０】
2010074908.tif 000012
【図１１】
2010074908.tif 000013